(57)【特許請求の範囲】
【請求項１】
ビニルホルムアミドを実質的に含まず、 エーテル基含有単官能モノマーを光重合性成分の総質量に対して０．１〜２０質量％含有し、環状構造含有単官能モノマーを光重合性成分の総質量に対して６５〜８５質量％含有し、アミノ基含有多官能モノマーを光重合性成分の総質量に対して０．１〜２５質量％含有し、トリメチロールプロパン骨格含有モノマーを光重合性成分の総質量に対して５〜３５質量％含有する光重合性成分と、アシルフォスフィンオキサイド系光重合開始剤を光重合性成分の総質量に対して３〜２０質量％含有し、２５℃における粘度が１００ｍＰａ・ｓ以下である光硬化型インクジェット印刷用インク組成物。 
【請求項２】
前記エーテル基含有単官能モノマーが、テトラヒドロフルフリルアクリレート、フェノキシエチルアクリレート、エチレンオキサイド変性フェノールアクリレート、エチルカルビトールアクリレート、２−メトキシエチルアクリレートから選ばれる少なくとも１種であり、前記環状構造含有単官能モノマーが、ベンジルアクリレート、シクロヘキシルアクリレート、フェノキシエチルアクリレート、エチレンオキサイド変性フェノールアクリレート、アクリロイルモルホリン、イソボルニルアクリレート、テトラヒドロフルフリルアクリレート、４−ｔｅｒｔ−ブチルシクロヘキシルアクリレートから選ばれる少なくとも1種である、請求項１に記載の光硬化型インクジェット印刷用インク組成物。
【請求項３】
請求項１または２のいずれかに記載の光硬化型インクジェット印刷用インク組成物を用いるインクジェット印刷方法であって、前記光硬化型インクジェット印刷用インク組成物を被記録媒体に付着させ、付着させた光硬化型インクジェット印刷用インク組成物に、発光ダイオードを光源とし、発光ピーク波長が３５０〜４２０ｎｍの範囲にある紫外線を照射する、インクジェット印刷方法。 
【発明の詳細な説明】
【技術分野】
【０００１】
本発明は、光硬化型インクジェット印刷用インク組成物及びインクジェット印刷方法に関する。さらに詳しくは、発光ダイオード（ＬＥＤ）を光源とした紫外線による硬化性（薄膜での硬化性）、ポリ塩化ビニル系シート等に対する密着性、耐溶剤性、耐擦性、吐出安定性、貯蔵安定性、が良好である光硬化型インクジェット印刷用インク組成物に関する。
【背景技術】
【０００２】
最近、広い画像面積を必要とする屋外の大型宣伝広告等の製作分野でインクジェット記録方式が利用される機会が多くなっている。これらに使用される基材としては、塩化ビニル樹脂そのものからなるシートや複合材料のターポリンシート等というように、野外の使用に耐える強靭なポリ塩化ビニル系シートが使用されている。そして、このポリ塩化ビニル系シートに印字するインクジェット印刷用インクとしては、揮発成分を用いない光硬化型のインクジェット印刷用インク組成物が提案されている。
【０００３】
上記の野外広告等が風雨に耐えるために、基材と共にインク組成物も強靭な皮膜を形成できるものでなければならない。しかしながら、光硬化型の材料で強靭な皮膜を形成できるものは、一般に皮膜硬度が高く、基材に対する密着性が低下する傾向にある。そこで、そのようなインク組成物において、基材に対する密着性を向上させるために、一部、基材を溶解させる成分をインキ中に含有させる方法が採用されている。例えば、ポリ塩化ビニルを溶解しないエチレン性二重結合含有化合物と、ポリ塩化ビニルを溶解するエチレン性二重結合含有化合物（Ｎ−ビニルカプロラクタム）を特定の比率で含有させたポリ塩化ビニル系シート用の活性エネルギー線硬化型インクジェットインキが提案されている（特許文献１参照）。
しかし、この様なインクジェットインキを使用して印刷物を製造した場合、ポリ塩化ビニル系シートへの密着性は良好となるが、コックリング（基材がたわむ現象）が起こりやすくなるという問題を有している。
【０００４】
また、メタルハライドランプ等、従来から一般的に使用されている高いエネルギーの光源を使用して画像を硬化させる場合は、オゾンの発生や照射装置の大型化、ランプ寿命が短い等の問題を有する。このため、近年、光源として低いエネルギーの発光ダイオードランプ（ＬＥＤランプ）が使用される。そこで、それに対する硬化性や印刷性能（密着性、コックリングの改善等）及び安全性（引火点、刺激性等）も要求され、これらに対応できる光硬化型インクジェット印刷用インク組成物が提案されている。
このような、光硬化型インクジェット印刷用インク組成物としては、例えば、顔料、ベンジルアクリレート、Ｎ−ビニルカプロラクタム、分子内に２個の光重合性官能基及び分子内に２個のアミノ基を有すアクリル化アミン化合物、及び増感剤を含有する光硬化型インクジェット印刷用インク組成物（特許文献２参照）、顔料、特定量の分子内に（メタ）アクリレート基とビニルエーテル基を有する化合物、及び特定量のビニルカプロラクタムを含有する光硬化型インクジェット印刷用インク組成物（特許文献３参照）が提案されている。
【先行技術文献】
【特許文献】
【０００５】
【特許文献１】特開２０１２−１５８６３８号公報
【特許文献２】国際公開第２０１０／１４３７３８号公報
【特許文献３】特開２０１２−１１６９３４号公報
【発明の概要】
【発明が解決しようとする課題】
【０００６】
そこで本発明の課題は、紫外線、特に発光ダイオード（ＬＥＤ）を光源とした紫外線による薄膜での硬化性、ポリ塩化ビニル系シート等に対する密着性、耐溶剤性、耐擦性、吐出安定性、貯蔵安定性が良好である光硬化型インクジェット印刷用インク組成物を提供することである。
【課題を解決するための手段】
【０００７】
発明者らは、上記課題を解決するために鋭意検討した結果、光硬化型インクジェット印刷用インク組成物の光重合性成分として、ビニルホルムアミドを実質的に含有せず、エーテル基含有単官能モノマーと、環状構造含有単官能モノマーと、アミノ基含有多官能モノマーを、光重合性成分の総質量に対して特定量含有させ、且つトリメチロールプロパン骨格含有モノマーを特定量含有させ、さらに、光重合開始剤として、アシルフォスフィンオキサイド系化合物を含有させることにより、上記の課題を全て解決することを見出し、本発明を完成するに至った。
【０００８】
すなわち、本発明は、（１）ビニルホルムアミドを実質的に含まず、 エーテル基含有単官能モノマーを光重合性成分の総質量に対して０．１〜２０質量％含有し、環状構造含有単官能モノマーを光重合性成分の総質量に対して６５〜８５質量％含有し、アミノ基含有多官能モノマーを光重合性成分の総質量に対して０．１〜２５質量％含有し、トリメチロールプロパン骨格含有モノマーを光重合性成分の総質量に対して５〜３５質量％含有する光重合性成分と、アシルフォスフィンオキサイド系光重合開始剤を光重合性成分の総質量に対して３〜２０質量％含有し、２５℃における粘度が１００ｍＰａ・ｓ以下である光硬化型インクジェット印刷用インク組成物である。
また、本発明は、（２）前記エーテル基含有単官能モノマーが、テトラヒドロフルフリルアクリレート、フェノキシエチルアクリレート、エチレンオキサイド変性フェノールアクリレート、エチルカルビトールアクリレート、２−メトキシエチルアクリレートから選ばれる少なくとも１種であり、前記環状構造含有単官能モノマーが、ベンジルアクリレート、シクロヘキシルアクリレート、フェノキシエチルアクリレート、エチレンオキサイド変性フェノールアクリレート、アクリロイルモルホリン、イソボルニルアクリレート、テトラヒドロフルフリルアクリレート、４−ｔｅｒｔ−ブチルシクロヘキシルアクリレートから選ばれる少なくとも1種である、上記（１）項に記載の光硬化型インクジェット印刷用インク組成物である。
また、本発明は、（３）上記（１）項または（２）項のいずれかに記載の光硬化型インクジェット印刷用インク組成物を用いるインクジェット印刷方法であって、前記光硬化型インクジェット印刷用インク組成物を被記録媒体に付着させ、付着させた光硬化型インクジェット印刷用インク組成物に、発光ダイオードを光源とし、発光ピーク波長が３５０〜４２０ｎｍの範囲にある紫外線を照射する、インクジェット印刷方法である。
【発明の効果】
【０００９】
本発明は、特定の組成からなる光硬化型インクジェット印刷用インク組成物とすることにより、紫外線、特に発光ダイオード（ＬＥＤ）を光源とした紫外線による薄膜での硬化性、ポリ塩化ビニル系シート等に対する密着性、耐溶剤性、耐擦性、吐出安定性、貯蔵安定性に優れるという顕著な効果を発揮することができる発明である。
【発明を実施するための形態】
【００１０】
以下、本発明の光硬化型インクジェット印刷用インク組成物（以下、本発明のインク組成物ともいう）について詳細に説明する。
尚、本発明において、後述する発光ダイオード（ＬＥＤ）を光源とした紫外線とは、「発光ピーク波長が３５０〜４２０ｎｍの範囲である紫外線を発生する、発光ダイオードから照射される光」と定義する。
本発明のインク組成物は、少なくとも光重合性成分及びアシルフォスフィンオキサイド系光重合開始剤を含有する。
【００１１】
＜光重合性成分＞
本発明のインク組成物は、光重合性成分として、ビニルホルムアミドを実質的に含まず、エーテル基含有単官能モノマー、環状構造含有単官能モノマー、アミノ基含有多官能モノマー、及びトリメチロールプロパン骨格含有モノマーの４成分を含有する。
ここで、ある１種の化合物が、これらの４成分の内の複数に包含されても良く、いずれか１成分のみに包含されても良い。
【００１２】
上記光重合性成分中に、ビニルホルムアミドを実質的に含まないことによって、本発明の光硬化型インクジェット印刷用インク組成物が顔料分散工程を経て製造される場合に、吐出安定性及び貯蔵安定性が良好となる。また、上記光重合性成分中に、エーテル基含有単官能モノマー、環状構造含有単官能モノマー、アミノ基含有多官能モノマー、及びトリメチロールプロパン骨格含有モノマーを特定量含有させることにより、２５℃における粘度が１００ｍＰａ・ｓ以下であり、光硬化性特に発光ダイオード（ＬＥＤ）を光源とした紫外線による硬化性（薄膜での硬化性）に優れ、ポリ塩化ビニル系シート等に対する密着性、吐出安定性が良好となる。
なお本発明において、ビニルホルムアミドを実質的に含まないとは、本発明の光硬化型インクジェット印刷用インク組成物中のビニルホルムアミドの濃度が、光重合性成分の総質量に対して２質量％以下であることであり、さらに１質量％以下、より少なくは０．５質量％以下、最も少なくは０質量％の場合である。 
【００１３】
上記エーテル基含有単官能モノマーとしては、（メタ）アクリロイルモルホリン、２−メトキシエチル（メタ）アクリレート、エトキシエチル（メタ）アクリレート、エチルカルビトールアクリレート、テトラヒドロフルフリル（メタ）アクリレート、フェノキシエチル(メタ)アクリレート、エチレンオキサイド変性フェノール(メタ)アクリレート、３−メトキシブチル（メタ）アクリレート、エトキシエトキシエチル（メタ）アクリレート、ブトキシエチル（メタ）アクリレート、エトキシジエチレングリコール（メタ）アクリレート、メトキシジプロピレングリコール（メタ）アクリレート及びこれらがエチレンオキサイド又はプロピレンオキサイドで変性されたもの等が挙げられる。これらのエーテル基含有単官能モノマーは、一種又は必要に応じて二種以上用いてもよい。
エーテル基含有単官能モノマーの含有量は、光重合性成分の総質量に対して０．１〜２０質量％、好ましくは、５〜１５質量％である。上記エーテル基含有単官能モノマーの含有量が０．１質量％未満であると、本発明の光硬化型インクジェット印刷用インク組成物を用いて形成した印刷物の薄膜での硬化性が低下し、一方、２０質量％を超えると、本発明の光硬化型インクジェット印刷用インク組成物を用いて形成した印刷物のイソプロピルアルコール等の溶剤に対する耐溶剤性が低下する傾向となる。
【００１４】
上記環状構造含有単官能モノマーとしては、エーテル基含有単官能モノマーの具体例として記載した、テトラヒドロフルフリル（メタ）アクリレート、フェノキシエチル(メタ)アクリレート、エチレンオキサイド変性フェノール(メタ)アクリレート、エーテル基含有単官能モノマー以外の具体例としてベンジル(メタ)アクリレート、４−ｔｅｒｔ−ブチルシクロヘキシル(メタ)アクリレート、シクロヘキシル(メタ)アクリレート、イソボルニル(メタ)アクリレート等が例示できる。これら環状構造含有単官能モノマーは、一種又は必要に応じて二種以上用いてもよい。
本発明において、環状構造含有単官能モノマーの含有量は、光重合性成分の総質量に対して６５〜８５質量％、好ましくは７０〜８５質量％である。光重合性成分の総質量に対して７０質量％未満であると、本発明の光硬化型インクジェット印刷用インク組成物のポリ塩化ビニル系シートに対する密着性が低下する傾向となり、一方、８５質量％を超えると、本発明の光硬化型インクジェット印刷用インク組成物を用いて形成した印刷物の耐擦性、耐溶剤性が低下する傾向となる。
【００１５】
上記アミノ基含有多官能モノマーとしては、サートマー社製のＣＮ３７１、ＣＮ５５０、ＣＮ５５１、ＤＳＭ−Ａｇｉ社製のＡｇｉＳｙｎ００１、ＡｇｉＳｙｎ００２、ＡｇｉＳｙｎ００３、ＡｇｉＳｙｎ００５、ＡｇｉＳｙｎ００６、ＡｇｉＳｙｎ００７、ＡｇｉＳｙｎ００８、ダイセルオルネクス社製のＥＢＥＣＲＹＬ８０、ＥＢＥＣＲＹＬ７１００（いずれも商品名）等が例示できる。
本発明において、アミノ基含有多官能モノマーの含有量は、光重合性成分の総質量に対して０．１〜２５質量％、好ましくは２〜８質量％である。光重合性成分の総質量に対して０．１質量％未満であると、本発明の光硬化型インクジェット印刷用インク組成物を用いて形成した印刷物の硬化性が低下する。一方、２５質量％を超えると、本発明の光硬化型インクジェット印刷用インク組成物の粘度が高く、吐出に支障をきたす場合がある。
【００１６】
本発明における、トリメチロールプロパン骨格含有モノマーの含有量は、光重合性成分の総質量に対して５〜３５質量％、好ましくは、１０〜３０質量％である。トリメチロールプロパン骨格含有モノマーの含有量が５質量％未満であると、本発明の光硬化型インクジェット印刷用インク組成物を用いて形成した印刷物の耐擦性、イソプロピルアルコール等の溶剤に対する耐溶剤性が低下する。一方、３５質量％を超えると、本発明の光硬化型インクジェット印刷用インク組成物を用いて形成した印刷物のポリ塩化ビニル系シートに対する密着性が低下する。
【００１７】
なお、上記エーテル基含有単官能モノマー、環状構造含有単官能モノマー、アミノ基含有多官能モノマー、トリメチロールプロパン骨格含有モノマーの各種モノマーのうちの２種以上のモノマーに該当する化合物を使用する場合には、その化合物はこれら各種モノマーそれぞれのモノマーとして扱われる。
さらに、本発明の光硬化型インクジェット印刷用インク組成物を構成する光重合性成分として、本発明の性能を低下させないような含有量で、上述した特定のモノマー、光重合性成分以外の他の光重合性成分を併用することも可能である。この様な他の光重合性成分としては、エチレン性二重結合含有化合物であれば、モノマー、プレポリマー、オリゴマー等、特に制限なく使用できる。
上記他の光重合性成分としては、イソブチルアクリレート、イソオクチルアクリレート、イソデシルアクリレート等の低粘度の光重合性成分、ウレタン（メタ）アクリレート、エポキシ（メタ）アクリレート、ポリエステル（メタ）アクリレート、２−ヒドロキシエチル（メタ）アクリレート、２−ヒドロキシプロピル（メタ）アクリレート、４−ヒドロキシブチル（メタ）アクリレート、ｔ−ブチル（メタ）アクリレート等が例示できる。これら他の光重合性成分は、一種又は必要に応じて二種以上用いてもよい。
【００１８】
＜アシルフォスフィンオキサイド系光重合開始剤＞
本発明の光硬化型インクジェット印刷用インク組成物は、アシルフォスフィンオキサイド系光重合開始剤を含有する。
アシルフォスフィンオキサイド系光重合開始剤としては、４５０〜３００ｎｍの波長の光により開始剤機能が発現するアシルフォスフィンオキサイド系光重合開始剤（化合物）を使用する。なお、上記「４５０〜３００ｎｍの波長の光により開始剤機能が発現する」とは、４５０〜３００ｎｍの波長全域にわたって光吸収特性を有することをいう。このようなアシルフォスフィンオキサイド系光重合開始剤を用いることで、本発明の光硬化型インクジェット印刷用インク組成物に、さらにＬＥＤに対する硬化性を付与することができる。
具体的には、２，４，６−トリメチルベンゾイル−ジフェニル−フォスフィンオキサイド（商品名：ＴＰＯ、Ｌａｍｂｓｏｎ社製）、ビス（２，４，６−トリメチルベンゾイル）−フェニルフォスフィンオキサイド（商品名：ＩＲＧＡＣＵＲＥ８１９、ＢＡＳＦ社製）等が挙げられる。
これらアシルフォスフィンオキサイド系光重合開始剤の含有量は、光重合性成分の総質量に対して３〜２０質量％の範囲であり、より好ましくは５〜１５質量％の範囲である。アシルフォスフィンオキサイド系光重合開始剤の含有量が３質量％未満では、硬化性が十分でないことがある。一方、２０質量％を超えると、本発明の光硬化型インクジェット印刷用インク組成物の貯蔵安定性が低下する。
【００１９】
＜増感剤＞
本発明の光硬化型インクジェット印刷用インク組成物には、さらに、発光ダイオード（ＬＥＤ）を光源とした紫外線に対する硬化性を促進するために、主に４００ｎｍ以上の紫外線の波長域で光吸収特性を有し、その範囲の波長の光により硬化反応の増感機能が発現する光増感剤（化合物）を併用使用することができる。
なお、上記「４００ｎｍ以上の波長の光により増感機能が発現する」とは、４００ｎｍ以上の波長域で光吸収特性を有することをいう。このような増感剤を用いることで、本発明の光硬化型インクジェット印刷用インク組成物のＬＥＤ硬化性を促進させることができる。
上記光増感剤としては、アントラセン系増感剤、チオキサントン系増感剤等で、好ましくは、チオキサントン系増感剤である。これらは単独又は２種以上を併用して用いることができる。
具体的には、９，１０−ジブトキシアントラセン、９，１０−ジエトキシアントラセン、９，１０−ジプロポキシアントラセン、９，１０−ビス（２−エチルヘキシルオキシ）アントラセン等のアントラセン系増感剤、２，４−ジエチルチオキサントン、２−イソプロピルチオキサントン、４−イソプロピルチオキサントン等のチオキサントン系増感剤を挙げることができる。市販品の代表例としては、アントラセン誘導体では、ＤＢＡ、ＤＥＡ（川崎化成工業社製）、チオキサントン系増感剤では、ＤＥＴＸ、ＩＴＸ（Ｌａｍｂｓｏｎ社製）等が例示できる。
増感剤の含有量は、光重合性成分の総質量に対して０〜４質量％の範囲である。４質量％を超えると、効果の向上が見られず、過剰添加となり好ましくない。
なお、増感剤として、チオキサントン系増感剤を使用した場合は、光硬化型インクジェット印刷用インク組成物を黄色に変色させる傾向があるため、顔料に基づく色（本来の色相）より黄味がかった色相になるので、色毎に、チオキサントン系増感剤の含有量を適宜決めることが好ましい。
具体的には、色味の変化の影響を受けやすいホワイトインク組成物及びクリアーインク組成物では、増感剤とてして、チオキサントン化合物は含まないようにすることが好ましい。また、マゼンタインク組成物、シアンインク組成物では、色相の変化が問題となるので、色相に問題が生じない範囲で使用することが好ましい。また、ブラックインク組成物、及びイエローインク組成物は、変色があっても色相に影響しないのと、光重合性が他の色相より乏しいことから、増感剤として、チオキサントン系化合物を併用使用することが好ましい。
【００２０】
＜着色剤＞
本発明の光硬化型インクジェット印刷用インク組成物には、各色相の着色剤を含有させて、各色の光硬化型インクジェット印刷用インク組成物を得ることもできる。
このような着色剤としては、通常の光硬化型インクジェット印刷用インク組成物で従来から使用されている顔料、染料を特に制限なく使用できるが、耐光性を考慮すると、有機顔料又は無機顔料等の顔料が好ましい。
そして有機顔料としては、例えば、染料レーキ顔料、アゾ系、ベンズイミダゾロン系、フタロシアニン系、キナクリドン系、アントラキノン系、ジオキサジン系、インジゴ系、チオインジコ系、ペリレン系、ペリノン系、ジケトピロロピロール系、イソインドリノン系、ニトロ系、ニトロソ系、アンスラキノン系、フラバンスロン系、キノフタロン系、ピランスロン系、インダンスロン系の顔料等が挙げられる。無機顔料としては、カーボンブラック、酸化チタン、ベンガラ、黒鉛、鉄黒、酸化クロムグリーン、水酸化アルミニウム等が挙げられる。
また、本発明の光硬化型インクジェット印刷用インク組成物の代表的な色相ごとの顔料の具体例としては以下のものが挙げられる。
まず、光硬化型インクジェット印刷用イエローインク組成物として使用するためのイエロー顔料としては、例えば、Ｃ．Ｉ．Ｐｉｇｍｅｎｔ  Ｙｅｌｌｏｗ  １、２、３、１２、１３、１４、１６、１７、４２、７３、７４、７５、８１、８３、８７、９３、９５、９７、９８、１０８、１０９、１１４、１２０、１２８、１２９、１３８、１３９、１５０、１５１、１５５、１６６、１８０、１８４、１８５、２１３等が挙げられ、好ましくは、Ｃ．Ｉ．Ｐｉｇｍｅｎｔ  Ｙｅｌｌｏｗ１５０、１５５、１８０、２１３等が挙げられる。
光硬化型インクジェット印刷用マゼンタインク組成物として使用するためのマゼンタ顔料としては、例えば、Ｃ．Ｉ．Ｐｉｇｍｅｎｔ  Ｒｅｄ  ５、７、１２、２２、３８、４８：１、４８：２、４８：４、４９：１、５３：１、５７、５７：１、６３：１、１０１、１０２、１１２、１２２、１２３、１４４、１４６、１４９、１６８、１７７、１７８、１７９、１８０、１８４、１８５、１９０、２０２、２０９、２２４、２４２、２５４、２５５、２７０、Ｃ．Ｉ．Ｐｉｇｍｅｎｔ  Ｖｉｏｌｅｔ  １９等が挙げられ、好ましくは、Ｃ．Ｉ．Ｐｉｇｍｅｎｔ  Ｒｅｄ  １２２、２０２、Ｐｉｇｍｅｎｔ  Ｖｉｏｌｅｔ  １９等が挙げられる。
光硬化型インクジェット印刷用シアンインク組成物として使用するためのシアン顔料としては、例えば、Ｃ．Ｉ．Ｐｉｇｍｅｎｔ  Ｂｌｕｅ  １、２、３、１５、１５：１、１５：２、１５：３、１５：４、１５：６、１６、１８、２２、２７、２９、６０等で、好ましくは、Ｃ．Ｉ．Ｐｉｇｍｅｎｔ  Ｂｌｕｅ１５：４等が挙げられる。
光硬化型インクジェット印刷用ブラックインク組成物として使用するためのブラック顔料としては、例えば、カーボンブラック（Ｃ．Ｉ．Ｐｉｇｍｅｎｔ  Ｂｌａｃｋ  ７）等が挙げられる。
光硬化型インクジェット印刷用ホワイトインク組成物として使用するためのホワイト顔料としては、例えば、酸化チタン、酸化アルミニウム等が挙げられ、好ましくは、アルミナ、シリカ等の種々の材料で表面処理された酸化チタンが挙げられる。
本発明の光硬化型インクジェット印刷用インク組成物における顔料の含有量は、光硬化型インクジェット印刷用インク組成物の全量に対して１〜２０質量％であることが好ましい。顔料の含有量が１質量％未満では、得られる印刷物の画像品質が低下する傾向がある。一方、２０質量％を超えると、光硬化型インクジェット印刷用インク組成物の粘度特性に悪影響を与える傾向がある。
【００２１】
＜顔料分散剤＞
また、本発明の光硬化型インクジェット印刷用インク組成物は、必要に応じて顔料分散剤を含有していてもよい。
顔料分散剤は、顔料の分散性、本発明のインク組成物の保存安定性を向上させるために使用するもので、従来から使用されているものを特に制限なく使用できるが、その中でも高分子分散剤を使用することが好ましい。このような顔料分散剤としては、カルボジイミド系分散剤、ポリエステルアミン系分散剤、脂肪酸アミン系分散剤、変性ポリアクリレート系分散剤、変性ポリウレタン系分散剤、多鎖型高分子非イオン系分散剤、高分子イオン活性剤等が挙げられる。これら顔料分散剤は単独で又は２種以上を混合して使用できる。
上記顔料分散剤は、使用する全顔料の量を１００質量部としたときに、１〜２００質量部含有することが好ましい。顔料分散剤の含有量が１質量部未満では、顔料分散性、本発明のインク組成物の貯蔵安定性が低下する場合がある。一方、２００質量部を超えて含有させることもできるが効果に差がでない場合もある。顔料分散剤の含有量のより好ましい下限は５質量部、より好ましい上限は６０質量部である。
【００２２】
＜界面活性剤＞
本発明の光硬化型インクジェット印刷用インク組成物は、使用するインクジェットヘッドに応じて、界面活性剤として従来から光硬化型インクジェット印刷用インク組成物に使用されているシリコン系界面活性剤等の界面活性剤を、吐出安定性を改良するために含有することが好ましい。
シリコン系界面活性剤の具体例としては、ポリエーテル変性シリコーンオイル、ポリエステル変性ポリジメチルシロキサン、ポリエステル変性メチルアルキルポリシロキサン等が挙げられる。これらは単独又は２種以上を併用して用いることができる。
本発明のインク組成物における、界面活性剤の含有量は０．００５〜１．０質量％である。０．００５質量％未満であると、本発明の光硬化型インクジェット印刷用インク組成物の表面張力が高くなり、インクジェットヘッドからの吐出安定性が低下する。一方、１．０質量％を超えると、光硬化型インクジェット印刷用インク組成物中に泡が増加し吐出安定性が低下する。
【００２３】
＜添加剤＞
本発明の光硬化型インクジェット印刷用インク組成物には、必要に応じて種々の機能性を発現させるため、各種の添加剤を添加することができる。具体的には、光安定化剤、表面処理剤、酸化防止剤、老化防止剤、架橋促進剤、重合禁止剤、可塑剤、防腐剤、ｐＨ調整剤、消泡剤、保湿剤等が挙げられる。
【００２４】
以上の材料から得られる本発明の光硬化型インクジェット印刷用インク組成物は、ＪＩＳ  Ｋ２２６５に準拠した方法でセタ密閉式引火点測定装置を使用して測定した引火点が、７０℃以上であることが好ましい。このような引火点を有することで、本発明のインク組成物は、ＧＨＳにいう引火性液体区分４に相当するレベルとすることができ、低引火性といった安全性に優れたものとなる。
また、本発明の光硬化型インクジェット印刷用インク組成物は、２５℃における粘度が、１００ｍＰａ・ｓ以下である。さらに光硬化型インクジェット印刷用インク組成物の具体的な粘度を、各インクジェット装置に適応できるように設計することもできる。
なお、本明細書において粘度とは、Ｅ型粘度計（商品名：ＲＥ１００Ｌ型粘度計、東機産業社製）を用いて、２５℃、２０ｒｐｍの条件で測定した粘度である。
本発明の光硬化型インクジェット印刷用インク組成物は、上記した特定の光重合性成分とアシルフォスフィンオキサイド系光重合開始剤を特定量含有させることで、紫外線、特に発光ダイオード（ＬＥＤ）を光源とした紫外線に対する硬化性に優れ、床材、塩化ビニル、ポリカーボネート等の基材に対する密着性及び耐擦性が良好で、吐出安定性及び貯蔵安定性に優れ、高い引火点、低皮膚刺激性及び低臭気といった安全性の全てにおいて優れたものとすることができる。
【００２５】
本発明のインク組成物を調製する方法としては特に限定されず、上記した材料を全て添加してビーズミルや３本ロールミル等で混合して調製することができる。
なお、顔料、顔料分散剤及び光重合性成分を混合することにより、予めコンクベースインクを得ておき、そのコンクベースインクに所望の光硬化型インクジェット印刷用インク組成物の組成となるように、光重合性成分、アシルフォスフィンオキサイド系光重合開始剤、必要に応じて界面活性剤等の添加剤を添加して調製することもできる。
本発明のインク組成物を印字する基材としては、床材、塩化ビニル、ポリカーボネート等が好ましいが、従来から光硬化型インクジェット印刷用インク組成物が印字される基材（紙、プラスチックフィルム、カプセル、ジェル、金属箔、ガラス、布等）であれば問題なく印字できる。
【００２６】
本発明のインク組成物を印字、硬化する方法として、具体的には、本発明のインク組成物をインクジェットヘッドにより基材に吐出した後、基材に着弾した本発明のインク組成物の塗膜を光で露光し硬化させる方法が挙げられる。
例えば、基材への吐出（画像の印字）は、本発明のインク組成物をインクジェット記録用プリンターの低粘度対応のプリンタヘッドに供給し、基材に対して塗膜の膜厚が、例えば、１〜６０μｍとなるように該インク組成物をプリンタヘッドから吐出することにより行うことができる。また、光での露光、硬化（画像の硬化）は、画像として基材に塗布された本発明のインク組成物の塗膜に光を照射することにより行うことができる。
本発明のインク組成物を印字するインクジェット記録方式用プリンター装置としては、従来から使用されているインクジェット記録方式用プリンター装置が利用できる。なお、コンティニュアスタイプのインクジェット記録方式用プリンター装置を用いる場合は、本発明のインク組成物にさらに導電性付与剤を加え電導度の調節をする。
上記塗膜の硬化における光源としては、紫外線（ＵＶ）、紫外線（発光ダイオード（ＬＥＤ））、電子線、可視光線等を挙げることができ、環境面から好ましくは発光ピーク波長が３５０〜４２０ｎｍの範囲な紫外線を発生する発光ダイオード（ＬＥＤ）である。
【００２７】
（実施例）
＜実施例１〜７及び比較例１〜９＞
光硬化型インクジェット印刷用インク組成物の調製
以下に実施例を挙げて本発明をさらに詳細に説明するが、本発明はこれらの実施例のみに限定されるものではない。なお、特に断りのない限り、「％」は「質量％」を意味し、「部」は「質量部」を意味する。
以下の実施例、比較例で使用した材料は次の通りである。
＜顔料分散剤＞
ソルスパース５６０００（ルーブリゾール社製）
＜光重合性成分＞
ビスコート＃１６０：ベンジルアクリレート（大阪有機化学工業社製）
ビームセット７７０：ビニルホルムアミド（荒川化学工業社製）
ＳＲ２８５：テトラヒドロフルフリルアクリレート(サートマー社製)
ＳＲ３５１：トリメチロールプロパントリアクリレート(サートマー社製)
ＳＲ４５４：トリメチロールプロパンのエチレンオキサイド付加物のトリアクリレート              (サートマー社製)
ＳＲ４４０：イソデシルアクリレート(サートマー社製)
Ｖ−ＣＡＰ：ビニルカプロラクタム（ＩＳＰジャパン社製）
ＡｇｉＳｙｎ００８：アミノ基含有多官能モノマー（ＤＳＭ−Ａｇｉ社製）
＜アシルフォスフィンオキサイド系光重合開始剤＞
ＴＰＯ：２，４，６−トリメチルベンゾイル−ジフェニル−フォスフィンオキサイド（Ｌ        ａｍｂｓｏｎ社製）
＜非アシルフォスフィンオキサイド系光重合開始剤＞
ＩＲＧＡＣＵＲＥ１８４：１−ヒドロキシ−シクロヘキシル−フェニル−ケトン（ＢＡＳ                        Ｆ社製）
＜増感剤＞
ＤＥＴＸ：２，４−ジエチルチオキサントン（Ｌａｍｂｓｏｎ社製）
＜添加剤＞
ＵＶ−２２：Ｉｒｇａｓｔａｂ  ＵＶ  ２２：２，６−ビス（１，１−ジメチルエチル）            −４−（フェニルメチレン）−２，５−シクロヘキサジン−１−オンとグリ            セロールトリアクリレートの混合物（質量比２０：８０）（ＢＡＳＦ社製） 
ＢＹＫ−３１５：シリコーン系添加剤（ＢＹＫ  Ｃｈｅｍｉｅ社製）
【００２８】
＜シアンインク組成物＞
顔料（ピグメントブルー１５：４）と顔料分散剤（ソルスパース５６０００）と光重合性成分（ビスコート＃１６０）とを、配合比率（質量比率）が２０／８／７２となるように配合した混合物を、アイガーミル（メディアとして直径０．５ｍｍのジルコニアビーズを使用）を用いて分散させて、シアンコンクベースを得た。
得られたシアンコンクベースに、表1の配合組成（質量％）となるように各成分を配合し、撹拌混合して、実施例１〜３の光硬化型インクジェット印刷用シアンインク組成物を得た。
【００２９】
＜マゼンタインク組成物＞
顔料（ピグメントレッド１２２）と顔料分散剤（ソルスパース５６０００）と光重合性成分（ビスコート＃１６０）とを、配合比率（質量比率）が１６／９．６／７４．４となるように配合した混合物を、アイガーミル（メディアとして直径０．５ｍｍのジルコニアビーズを使用）を用いて分散させて、マゼンタコンクベースを得た。
得られたマゼンタコンクベースに、表１の配合組成（質量％）となるように各成分を配合し、撹拌混合して、実施例４の光硬化型インクジェット印刷用マゼンタインク組成物を得た。
【００３０】
＜イエローインク組成物＞
顔料（ピグメントイエロー１５０）と顔料分散剤（ソルスパース５６０００）と光重合性成分（ビスコート＃１６０）とを、配合比率（質量比率）が１６／９．６／７４．４となるように配合した混合物を、アイガーミル（メディアとして直径０．５ｍｍのジルコニアビーズを使用）を用いて分散させて、イエローコンクベースを得た。
得られたイエローコンクベースに、表１の配合組成（質量％）となるように各成分を配合し、撹拌混合して、実施例５の光硬化型インクジェット印刷用イエローインク組成物を得た。
【００３１】
＜ブラックインク組成物＞
顔料（ピグメントブラック７）と顔料分散剤（ソルスパース５６０００）と光重合性成分（ビスコート＃１６０）とを、配合比率（質量比率）が２０／８／７２となるように配合した混合物を、アイガーミル（メディアとして直径０．５ｍｍのジルコニアビーズを使用）を用いて分散させて、ブラックコンクベースを得た。
得られたブラックコンクベースに、表１の配合組成（質量％）となるように各成分を配合し、撹拌混合して、実施例６の光硬化型インクジェット印刷用ブラックインク組成物を得た。
【００３２】
＜クリアインク組成物＞
表１の配合組成（質量％）となるように各成分を配合し、撹拌混合して、実施例７の光硬化型インクジェット印刷用クリアインク組成物を得た。
【００３３】
〔インク組成物の粘度の測定〕
実施例１〜７及び比較例１〜９で得られた各光硬化型インクジェット印刷用インク組成物について、Ｅ型粘度計（商品名：ＲＥ１００Ｌ型粘度計、東機産業社製）を使用して、温度２５℃、ローター回転速度２０ｒｐｍの条件で、粘度を測定した。結果を表１に示す。
【００３４】
〔インク組成物の性能評価〕
（通常膜厚）
実施例１〜７及び比較例１〜９で得られた光硬化型インクジェット印刷用インク組成物を、ＰＶＣ８０（リンテック社製）に＃４のバーコーターで塗布した。次いで、フォセオン・テクノロジー社製ＵＶ−ＬＥＤ光ランプを用いて硬化させた。
下記の方法で、ＵＶ−ＬＥＤ光ランプを利用した時の硬化性、密着性、耐溶剤性、耐擦性を評価した。結果を表１に示す。
【００３５】
（ＬＥＤ硬化性）
フォセオン・テクノロジー社製ＵＶ−ＬＥＤ光ランプにて、ランプとインクの塗布面との距離２ｃｍ、１回当たりの照射時間１秒の照射条件（１秒間当たりのＵＶ積算光量６０ｍＪ／ｃｍ２）下で、表面のタックがなくなるまでの照射回数にて評価した。
【００３６】
（密着性）
表面のタックがなくなるまで硬化させた各インク組成物の硬化塗膜をカッターナイフでクロスカットし、カットした部分にセロハンテープを貼り、これを引き剥がすことにより硬化塗膜の剥離具合を以下の基準で評価した。
○：硬化塗膜の剥離なし
△：硬化塗膜の剥離があったが剥離面積が２０％未満
×：硬化塗膜の剥離面積が２０％以上
【００３７】
（耐溶剤性）
学振型堅牢度試験機（大栄科学精器製作所製）を用いて、イソプロピルアルコールをしみ込ませた晒し布で５００ｇの荷重をかけて、２０回インク組成物の硬化塗膜を擦ったときの、硬化塗膜の溶解の具合を判断するために、晒し布の汚染と擦られた硬化塗膜面の状態を目視で観察し、以下の基準で評価した。
○：晒し布の汚染、硬化塗膜の損耗が共に認められない
△：晒し布が汚染されるが、硬化塗膜の損耗が観察されない
×：晒し布が汚染され、硬化塗膜の損耗もある
【００３８】
（耐擦性）
学振型堅牢度試験機（大栄科学精器製作所製）を用いて、晒し布で５００ｇ×２００回塗膜を擦ったときの、塗膜の取られ具合を目視で観察し、以下の基準で評価した。
○：塗膜の取られ無し
△：塗膜の表面に傷がある
×：塗膜が取られ基材がみえる
【００３９】
（吐出安定性）
２５℃の雰囲気温度下に、低粘度インク用のインクジェットノズルを備えたインクジェット記録装置と、実施例１〜７及び比較例１〜９で得られた各インク組成物とを２４時間置き、インクジェット記録装置及び各インク組成物の温度を２５℃とした。その後２５℃の雰囲気温度下で、各インク組成物を用いてＰＶＣ８０（リンテック社製）上に、連続的に印字して、吐出安定性の評価を行い、以下の基準で評価した。
○：印刷の乱れがなく、安定して吐出できる
×：印刷の乱れがある、又は安定して吐出できない
【００４０】
（貯蔵安定性）
実施例１〜７及び比較例１〜９で得られた各インク組成物をそれぞれガラス瓶に採り、密栓して４０℃で７日間保存した後の状態を、下記評価基準に従って評価した。
○：増粘、沈降物が共に認められない
△：軽く振ると元に戻る程度の増粘や沈降物が認められる
×：強く振っても元に戻らない程度の増粘や沈降物が認められる
【００４１】
（薄膜でのＬＥＤ硬化性）
実施例１〜７及び比較例１〜９で得られた光硬化型インクジェット印刷用インク組成物を、ＰＶＣ８０（リンテック社製）に＃３のバーコーターで塗布した。次いで、フォセオン・テクノロジー社製ＵＶ−ＬＥＤ光ランプを用いて硬化させた。
下記の方法
で、ＵＶ−ＬＥＤ光ランプを利用した時の硬化性を評価した。結果を表１に示す。
（ＵＶ−ＬＥＤ光ランプを利用した時の硬化性）
フォセオン・テクノロジー社製ＵＶ−ＬＥＤ光ランプにて、ランプとインクの塗布面との距離２ｃｍ、１回当たりの照射時間１秒の照射条件（１秒間当たりのＵＶ積算光量６０ｍＪ／ｃｍ２）下で、表面のタックがなくなるまでの照射回数にて評価した。
【００４２】
【表１】
0006560504.tif 000002
【００４３】
上記表１に示す結果によれば、本発明の通りの光硬化型インクジェット印刷用インク組成物である実施例１〜７によれば、ＬＥＤ硬化性、密着性、耐溶剤性、耐擦性、吐出安定性、貯蔵安定性及び薄膜でのＬＥＤ硬化性に優れる。
しかしながら、ビニルホルムアミドを含有する比較例１によると、吐出安定性及び貯蔵安定性に劣る結果になった。また、トリメチロールプロパン骨格含有モノマーの含有量が少ない比較例２によると、耐溶剤性及び耐擦性に劣る結果になった。エーテル基含有単官能モノマーを含まない比較例４によると、薄膜を含むＬＥＤ硬化性に劣る結果となり、過剰に含有させた比較例５によると、耐溶剤性に劣る結果となった。環状構造含有単官能モノマーの含有量が少ない比較例３によると、密着性に劣る結果となり、過剰に含有させた比較例６によると、耐溶剤性及び耐擦性に劣る結果となった。アミノ基含有多官能モノマーを含まない比較例７によると、薄膜を含むＬＥＤ硬化性に劣る結果となった。アシルフォスフィンオキサイド系光重合開始剤の含有量が少ない比較例８によると、薄膜を含むＬＥＤ硬化性に劣る結果となり、過剰に含有させた比較例９によると、貯蔵安定性に劣る結果となった。
【００４４】
このような結果によれば、本発明は特定の組成の光硬化型インクジェット印刷用インク組成物とすることにより、ＬＥＤ硬化性、密着性、耐溶剤性、耐擦性、吐出安定性、貯蔵安定性及び薄膜でのＬＥＤ硬化性に優れるという効果を奏することがわかる。